(57)【要約】【課題】信頼性に優れた光透過性導電材料積層体を提供する。【解決手段】センサー部および周辺配線部を端子部以外の箇所で取り囲み、かつ該センサー部、端子部、および周辺配線部のいずれとも電気的に接続しないダミー周辺配線部を有する光透過性導電材料と、光透過性機能材料とが、粘着層を介して貼合され、該粘着層の外縁が該ダミー周辺配線部の外縁よりも１０μｍ以上外側に位置する。【選択図】図６
2017033369.tif 000002
【特許請求の範囲】
【請求項１】
光透過性導電材料と光透過性機能材料とが粘着層を介して貼合された光透過性導電材料積層体であって、該光透過性導電材料は光透過性支持体上に網目状金属細線パターンを有するセンサー部と、端子部と、該センサー部と端子部とを電気的に接続する周辺配線部を少なくとも有し、さらに該センサー部および周辺配線部を端子部以外の箇所で取り囲み、かつ該センサー部、端子部、および周辺配線部のいずれとも電気的に接続しないダミー周辺配線部を有し、該粘着層の外縁が該ダミー周辺配線部の外縁よりも１０μｍ以上外側に位置することを特徴とする光透過性導電材料積層体。
【請求項２】
ダミー周辺配線部が網目状金属細線パターンを有することを特徴とする、前記請求項１記載の光透過性導電材料積層体。
【発明の詳細な説明】
【技術分野】
【０００１】
本発明は、信頼性に優れた光透過性導電材料積層体に関するものである。
【背景技術】
【０００２】
スマートフォン、パーソナル・デジタル・アシスタント（ＰＤＡ）、ノートＰＣ、タブレットＰＣ、ＯＡ機器、医療機器、あるいはカーナビゲーションシステム等の電子機器においては、これらのディスプレイに入力手段としてタッチパネルが広く用いられている。
【０００３】
タッチパネルには、位置検出の方法により光学方式、超音波方式、抵抗膜方式、表面型静電容量方式、投影型静電容量方式などがあり、上記したディスプレイ用途においては抵抗膜方式と投影型静電容量方式が好適に利用されている。抵抗膜方式のタッチパネルは、光透過性支持体上に光透過性導電層を有する光透過性導電材料を２枚利用し、これら光透過性導電材料をドットスペーサーを介して対向配置した構造をしており、タッチパネルの１点に力を加えることにより光透過性導電層同士が接触し、各光透過性導電層に印加された電圧をもう一方の光透過性導電層を通して測定することで、力の加えられた位置の検出を行うものである。一方、投影型静電容量方式のタッチパネルは、２層の光透過性導電層を有する光透過性導電材料を１枚、または１層の光透過性導電層を有する光透過性導電材料を２枚利用し、指等を接近させた際の光透過性導電層間の静電容量変化を検出し、指を接近させた位置の検出を行うものである。後者は可動部分がないため耐久性に優れる他、多点同時検出ができることから、スマートフォンやタブレットＰＣなどで、とりわけ広く利用されている。
【０００４】
投影型静電容量方式のタッチパネルにおいては、光透過性導電層をパターニングし複数のセンサー部とすることで、多点同時検出や移動点の検出を可能にしている。このセンサー部が検出した静電容量の変化を電気信号として外部に取り出すため、光透過性導電材料が有する全てのセンサー部と、外部に電気信号を取り出すために設けられる端子部との間には、これらを電気的に接続する複数の周辺配線から構成される周辺配線部が設けられる。通常、前述した光透過性導電層はディスプレイ上に位置し、周辺配線部はディスプレイの外、いわゆる額縁部に位置する。従来、光透過性導電層の材料としてはＩＴＯ（インジウム−錫酸化物）が用いられ、周辺配線の材料としてはアルミニウム、銀、モリブデン合金等の金属が用いられてきた。しかしながらＩＴＯは屈折率が大きく、光の表面反射が大きいため、全光線透過率が低下する問題や、可撓性が低いため屈曲した際にＩＴＯに亀裂が生じて電気抵抗値が高くなる問題があった。
【０００５】
光透過性導電層としてＩＴＯを有する光透過性導電材料に代わり、光透過性導電層として網目状金属細線パターンを有する光透過性導電材料が数多く提案されている。例えば特開２００７−２８７９９４号公報（特許文献１）、特開２００７−２８７９５３号公報（特許文献２）には、光透過性支持体上に薄い触媒層および下地金属層を形成し、その上にレジストパターンを形成した後、めっき法によりレジスト開口部に金属層を積層し、最後にレジスト層およびレジスト層で保護された下地金属層を除去することにより、網目状金属細線パターンを形成するセミアディティブ法が開示されている。特開２０１４−１９７５３１号公報（特許文献３）には、光透過性支持体上に下地層と感光性レジスト層とをこの順に有する導電性材料前駆体に対し、感光性レジスト層面を任意のパターン状に露光後、現像し、露光したパターンのレジスト画像を形成した後、無電解めっきを行ってレジスト画像に被覆されていない下地層上に網目状金属細線パターンを形成し、その後レジスト画像を除去する光透過性導電材料の製造方法が開示されている。
【０００６】
また、網目状金属細線パターンを有する光透過性導電材料の製造方法として、銀塩感光材料を導電材料前駆体として利用する方法も知られており、例えば直接現像方式を用いて光透過性支持体上に網目状金属細線パターンを形成する方法が特開２００４−２２１５６４号公報（特許文献４）に開示され、特開２００３−７７３５０号公報（特許文献５）、特開２００７−１８８６５５号公報（特許文献６）には、光透過性支持体上に物理現像核層とハロゲン化銀乳剤層を少なくともこの順に有する導電材料前駆体に、可溶性銀塩形成剤および還元剤をアルカリ液中で作用させて網目状金属細線パターンを形成させる、銀塩拡散転写法が開示されている。
【０００７】
上記した、光透過性支持体上に網目状金属細線パターンを有する光透過性導電材料の、網目状金属細線パターンを有する側の面に粘着層が貼合され、さらに光透過性機能材料が貼合された光透過性導電材料積層体が知られている。例えば特開２０１４−１９８８１１号公報（特許文献７）にはタッチパネルセンサーと、粘着シート（粘着層）と、保護基板とをこの順で有するタッチパネル用積層体が開示されている。上記した光透過性導電材料積層体が有する網目状金属細線パターンの金属としては銅、銀といった貴金属が好適に用いられているが、これらはＩＴＯと比較して一般的に化学的安定性で見劣りする。そのため、光透過性支持体上に網目状金属細線パターンを有する光透過性導電材料を用い、これらに粘着層が貼合された光透過性導電材料積層体は、例えば大気中の硫化水素により網目状金属細線パターンを構成する金属が金属硫化物へ変化し、網目状金属細線パターンの抵抗値が変動したり、変色したりする場合があった。また、該光透過性導電材料積層体は、人間の汗に含まれる塩化物イオンにより網目状金属細線パターンを構成する金属が金属塩化物へ変化し、網目状金属細線パターンの抵抗値が変動したり、変色したりする場合があった。網目状金属細線パターンの抵抗値が変動すると、タッチセンサーとしての信頼性が著しく低下する。上記した硫化水素や塩化物イオンは前記した粘着層側面より浸透し、網目状金属細線パターンに影響を与えるものと考えられるが、近年は意匠性の観点からタッチパネルの狭額縁化が進められ、硫化水素や塩化物イオンが網目状金属細線パターンにとりわけ作用しやすくなっており、改善が求められていた。
【０００８】
上記した問題に対し、例えば特開２０１４−２９６７１号公報（特許文献８）では、銀を含有する第１電極パターンと、粘着性絶縁層と、第２電極パターンとをこの順で備えるタッチパネル用導電性フィルムが開示され、該粘着性絶縁層に特定の酸価を有する粘着性絶縁材料と共にトリアゾール化合物やテトラゾール化合物などの金属腐食防止剤を用いることで、タッチパネルの動作不良の発生が抑制されることが記載されるが、十分満足できるものではなかった。
【０００９】
一方、特開２０１５−１４９６４号公報（特許文献９）、特開２０１５−６９５２５号公報（特許文献１０）にはタッチパネルの意匠性の改善（加飾層内での周辺配線の見え方）や、加飾層を厚くした時の段差に伴う断線の改善を目的として、ＩＴＯ等の透明導電性材料からなる透明導電層をパターニングした光透過性導電層の周辺の額縁部に、周辺配線部とダミー周辺配線部を設けることが開示されている。また特開２０１４−６３４６７号公報（特許文献１１）にはタッチパネル製造工程における物理的、熱的な損傷から周辺配線部の保護を目的とし、タッチパネルの額縁部に周辺配線部と、その外側に周辺配線部を構成する周辺配線の長さ方向に沿って、金属からなるガードラインを設けることが開示されている。
【先行技術文献】
【特許文献】
【００１０】
【特許文献１】特開２００７−２８７９９４号公報
【特許文献２】特開２００７−２８７９５３号公報
【特許文献３】特開２０１４−１９７５３１号公報
【特許文献４】特開２００４−２２１５６４号公報
【特許文献５】特開２００３−７７３５０号公報
【特許文献６】特開２００７−１８８６５５号公報
【特許文献７】特開２０１４−１９８８１１号公報
【特許文献８】特開２０１４−２９６７１号公報
【特許文献９】特開２０１５−１４９６４号公報
【特許文献１０】特開２０１５−６９５２５号公報
【特許文献１１】特開２０１４−６３４６７号公報
【発明の概要】
【発明が解決しようとする課題】
【００１１】
本発明の課題は、信頼性に優れた光透過性導電材料積層体を提供することにある。
【課題を解決するための手段】
【００１２】
本発明の上記課題は、以下の発明によって達成される。
（１）光透過性導電材料と光透過性機能材料とが粘着層を介して貼合された光透過性導電材料積層体であって、該光透過性導電材料は光透過性支持体上に網目状金属細線パターンを有するセンサー部と、端子部と、該センサー部と端子部とを電気的に接続する周辺配線部を少なくとも有し、さらに該センサー部および周辺配線部を端子部以外の箇所で取り囲み、かつ該センサー部、端子部、および周辺配線部のいずれとも電気的に接続しないダミー周辺配線部を有し、該粘着層の外縁が該ダミー周辺配線部の外縁よりも１０μｍ以上外側に位置することを特徴とする光透過性導電材料積層体。
（２）ダミー周辺配線部が網目状金属細線パターンを有することを特徴とする、上記（１）記載の光透過性導電材料積層体。
【発明の効果】
【００１３】
本発明により、信頼性に優れた光透過性導電材料積層体を提供することができる。
【図面の簡単な説明】
【００１４】
【図１】本発明の光透過性導電材料積層体を構成する光透過性導電材料の一例を示す概略図
【図２】本発明の光透過性導電材料積層体を構成する光透過性導電材料の別の一例を示す概略図
【図３】単独のダミー周辺配線部によってセンサー部と周辺配線部を端子部以外の箇所で取り囲んだ例を示す概略図
【図４】ダミー周辺配線部が金属線分が平行に並んだ集合体である一例を示す概略図
【図５】金属線分が平行に並んだ集合体をダミー周辺配線とした場合の、周辺配線またはアース配線との角度を説明するための拡大図
【図６】ダミー周辺配線部が網目状金属細線パターンである場合の一例を示す概略図
【図７】実施例で使用したポジ型透過原稿４
【発明を実施するための形態】
【００１５】
以下、本発明について図面を用いて説明する。本発明の光透過性導電材料積層体は、光透過性導電材料と光透過性機能材料とが粘着層を介して貼合されたものである。
【００１６】
本発明の光透過性導電材料積層体（以下、本発明の積層体とも記載）を構成する光透過性導電材料について詳述する。本発明の積層体が有する光透過性導電材料は、光透過性支持体上に網目状金属細線パターンを有するセンサー部と、端子部と、該センサー部と端子部とを電気的に接続する周辺配線部を少なくとも有し、さらに該センサー部および周辺配線部を端子部以外の箇所で取り囲み、かつ該センサー部、端子部、および周辺配線部のいずれとも電気的に接続しないダミー周辺配線部を有する。
【００１７】
図１は本発明の光透過性導電材料積層体を構成する光透過性導電材料の一例を示す概略図である。図１において本発明の積層体を構成する光透過性導電材料１は光透過性支持体２の上にセンサー部１１を有する。センサー部１１は、図中ｘ方向に伸びた、網目状金属細線パターンを有する複数のセンサー（例えば１１ａ、１１ｂ、１１ｃ等）が、図中ｙ方向に並ぶことで形成される。さらに光透過性導電材料は図中ｙ方向において、センサー部１１の視認性を低下させる目的で、前記したセンサー１１ａ〜１１ｃ等とｙ方向において交互に並び、網目状金属細線パターンを有する複数のダミーセンサー１２ａ〜１２ｃ等から構成されるダミーセンサー部１２を有することが好ましい。ダミーセンサー部１２は該センサー部１１、周辺配線部１３、１３′と電気的に接続しない。
【００１８】
周辺配線部１３および周辺配線部１３′は、センサー部１１と端子部１４および端子部１４′を電気的に接続する複数の周辺配線（図中１３ａ、１３ｂ、１３ｃ、１３′ａ、１３′ｂ、１３′ｃ等）から構成される。端子部１４および端子部１４′は、センサー部１１と外部とを電気的に接続するための部分であり、センサー部１１が有するセンサーの数に応じて（更に後述するアース配線１５が接続される端子も含めて）複数の端子（図中１４ａ、１４ｂ、１４ｃ、１４′ａ、１４′ｂ、１４′ｃ等）から構成される。センサー１１ａは周辺配線１３ａおよび周辺配線１３′ａを介し端子１４ａおよび端子１４′ａに電気的に接続されており、センサー１１ａで検出された静電容量変化は端子１４ａおよび端子１４′ａを通して電気信号として外部に取り出される。アース配線１５は、外部のノイズがセンサー部１１に影響することを防ぐために好ましく設けられるもので、端子部１４および端子部１４′と電気的に接続している。
【００１９】
図１においてダミー周辺配線部１６およびダミー周辺配線部１６′は、センサー部１１、周辺配線部１３および周辺配線部１３′、およびアース配線１５を、端子部１４および端子部１４′以外の箇所で取り囲み、かつ該ダミー周辺配線部１６およびダミー周辺配線部１６′はセンサー部１１、周辺配線部１３および周辺配線部１３′、端子部１４および端子部１４′、アース配線１５のいずれとも電気的に接続しない。ダミー周辺配線部１６およびダミー周辺配線部１６′の幅は特に限定されないが、本発明の積層体の信頼性の観点から、これら周辺配線部の幅は１０μｍ以上が好ましく、３０μｍ以上がより好ましく、５０μｍ以上が特に好ましい。ダミー周辺配線部１６およびダミー周辺配線部１６′の幅の上限は特に限定されないが、通常はタッチパネルの大きさ（額縁部の幅）で制限され、３０ｍｍ以下であることが好ましい。ダミー周辺配線部１６およびダミー周辺配線部１６′の幅は均一であってもよく、不均一であってもよい。前述した図１では、ダミー周辺配線部１６およびダミー周辺配線部１６′の幅が均一である場合の光透過性導電材料の一例を示した。
【００２０】
一方、図２は本発明の光透過性導電材料積層体を構成する光透過性導電材料の別の一例を示す概略図であり、ダミー周辺配線部の幅が不均一である場合の光透過性導電材料の一例を示した。図２においては、ダミー周辺配線部１６と、端子部１４と端子部１４′との間に位置するダミー周辺配線部１６′の線幅が異なっており、ダミー周辺配線部１６′の線幅の方が広くなっている。また図示はしないが、ダミー周辺配線部１６の線幅の方が広くなっていてもよい。また上記した図１および図２は、複数のダミー周辺配線部によって、センサー部と周辺配線部を端子部以外の箇所で取り囲んだ例でもある。このようにダミー周辺配線部は複数の領域に分裂して存在していてもよく、単独の領域として存在していてもよい。図３には、単独のダミー周辺配線部によってセンサー部と周辺配線部を端子部以外の箇所で取り囲んだ例を示した。なお上記した図１〜図３では、ダミー周辺配線部１６およびダミー周辺配線部１６′の形状はいずれも直線状であるが、ダミー周辺配線部１６およびダミー周辺配線部１６′は湾曲あるいは蛇行していてもよく、また波線状であってもよい。なおダミー周辺配線部によって、センサー部と周辺配線部を端子部以外の箇所で取り囲むにあたり、ダミー周辺配線部の総延長は、光透過性導電材料の端子部以外の周囲長さに対して、少なくとも８０％以上であることが好ましく、より好ましくは９５％以上である。ただし後述するように、ダミー周辺配線部の形状が、金属線分の集合体である場合においても、該金属線分間の間隔が５００μｍ以下であれば、本発明においては該金属線分の集合体により形成されるダミー周辺配線部も、連続しているダミー周辺配線部とみなす。
【００２１】
図１〜図３にて、破線で示すのは光透過性導電材料を、光透過性機能材料と貼合する際に用いる粘着層の外縁１７であり、この破線自体は光透過性導電材料１上には存在しない。本発明の積層体において、光透過性導電材料の外縁１７で示す領域よりも内側は粘着層で被覆される。外縁１７は、ダミー周辺配線部１６の外縁よりも１０μｍ以上外側に位置する。外縁１７の位置がダミー周辺配線部１６の外縁より一部でも１０μｍ未満の位置に存在すると、本発明の積層体の信頼性が不足する場合がある。よって粘着層の外縁１７は、ダミー周辺配線部１６の全外縁にわたって１０μｍ以上外側に位置することが好ましい。
【００２２】
本発明において周辺配線部１３、周辺配線部１３′、端子部１４、端子部１４′、アース配線１５、ダミー周辺配線部１６およびダミー周辺配線部１６′は、前述したセンサー部１１やダミーセンサー部１２を構成する網目状金属細線パターンと同様に、金属から構成されることが好ましい。かかる金属としては金、銀、銅、ニッケル、アルミニウム、およびこれらの複合材を例示できる。本発明においては生産性の観点から、センサー部１１やダミーセンサー部１２を構成する網目状金属細線パターン、周辺配線部１３、周辺配線部１３′、端子部１４、端子部１４′、アース配線１５、ダミー周辺配線部１６およびダミー周辺配線部１６′は、全て同じ金属から構成されることが好ましく、また生産性の観点から同時に形成されることが好ましい。その形成方法は特に限定されず、例えば特開２００３−７７３５０号公報や特開２００５−２５０１６９号公報に記載されている銀塩拡散転写法を用いる方法、同方法を用いさらに得られた銀画像に無電解めっきを施す方法、スクリーン印刷やインクジェット印刷等により導電性インキを印刷する方法、無電解めっき、蒸着、スパッタ、金属箔の貼合等により金属層を形成し、その上にレジスト膜を形成し、露光、現像、エッチング、レジスト層除去を施す方法等、公知の方法を用いることができる。中でもセンサー部１１とダミーセンサー部１２が有する網目状金属細線パターンを微細化することが容易な銀塩拡散転写法を用いることが特に好ましい。センサー部１１やダミーセンサー部１２を構成する網目状金属細線パターン、周辺配線部１３、周辺配線部１３′、端子部１４、端子部１４′、アース配線１５、ダミー周辺配線部１６およびダミー周辺配線部１６′を構成する金属の厚みは０．０５〜５μｍが好ましく、より好ましくは０．０８〜１μｍである。
【００２３】
ダミー周辺配線部１６およびダミー周辺配線部１６′の形状は特に限定されず、ベタパターン（領域内の全ての範囲に金属が存在するパターン）であってもよく、金属細線パターンであってもよい。ダミー周辺配線部１６およびダミー周辺配線部１６′を構成する金属の比表面積が大きい方が、本発明の積層体の信頼性をより高めることが可能であり、このような観点から、ダミー周辺配線部１６およびダミー周辺配線部１６′の形状は金属細線パターンであることが好ましい。金属細線パターンとしては、金属線分が平行に並んだ集合体（金属線分間に交点が存在しない集合体）や、網目状金属細線パターンを例示できる。金属線分が平行に並んだ集合体における該金属線分間の間隔は、１０〜５００μｍであることが本発明の積層体の信頼性の観点から好ましく、更に好ましくは２０〜４００μｍである。本発明の積層体の信頼性の観点から、ダミー周辺配線部１６およびダミー周辺配線部１６′は網目状金属細線パターンであることが特に好ましい。前述した図１、図２、図３では、ダミー周辺配線部１６およびダミー周辺配線部１６′がベタパターンである場合の光透過性導電材料の一例を示した。
【００２４】
図４には、ダミー周辺配線部が金属線分が平行に並んだ集合体である一例を示した。また図５には、金属線分が平行に並んだ集合体をダミー周辺配線部とした場合の、周辺配線またはアース配線との角度を説明するための拡大図を示した。
【００２５】
図５において一点鎖線は、金属線分が平行に並んだ集合体をダミー周辺配線部とした場合の、周辺配線またはアース配線との角度を説明するため記載したものであり、一点鎖線自体は光透過性導電材料１上に存在しない。図５において一点鎖線１００は、ダミー周辺配線部１６内において平行に並ぶ金属線分をそのまま延長した線であり、かかる一点鎖線１００とアース配線１５との間で形成される角１８、および／またはかかる一点鎖線１００と周辺配線部１３を構成する周辺配線との間で形成される角１８′の角度は、本発明の積層体の信頼性の観点から、１０〜８０°であることが好ましく、１５〜７０°であることがより好ましく、更には２０〜６０°が特に好ましい。ダミー周辺配線部１６の金属細線パターンを構成する金属線分は互いに平行であっても、また非平行であってもよいが、非平行である場合、ダミー周辺配線部を形成する金属線分の全体の６０％が、上記した角度の範囲内であることが好ましい。また本発明の積層体の信頼性の観点から、ダミー周辺配線部１６の金属細線パターンを構成する金属線分は互いに平行であることが好ましい。前述した図４、図５では、ダミー周辺配線部１６およびダミー周辺配線部１６′の金属細線パターンを構成する金属線分が互いに平行で、角１８が４５°である場合の光透過性導電材料の一例を示した。ダミー周辺配線部１６およびダミー周辺配線部１６′の金属細線パターン、あるいは金属線分が平行あるいは非平行に並んだ集合体を構成する金属線分の線幅は１〜１０００μｍであることが好ましく、更に好ましくは３〜５００μｍである。
【００２６】
図６は、ダミー周辺配線部が網目状金属細線パターンである場合の一例を示した。かかる網目状金属細線パターンは、複数の単位格子を網目状に配置した幾何学形状を有することが本発明の積層体の信頼性の観点から好ましい。単位格子の形状としては、例えば正三角形、二等辺三角形、直角三角形などの三角形、正方形、長方形、菱形、平行四辺形、台形などの四角形、六角形、八角形、十二角形、二十角形などのｎ角形、星形などを組み合わせた形状が挙げられ、またこれらの形状の単独の繰り返し、あるいは２種類以上の複数の形状の組み合わせが挙げられる。中でも単位格子の形状としては正方形もしくは菱形が好ましい。またボロノイ図形やドロネー図形、ペンローズタイル図形などに代表される不規則幾何学形状も好ましい網目状金属細線パターンの形状の一つである。図６では、単位格子として正方形を利用してダミー周辺配線部１６およびダミー周辺配線部１６′を形成している。本発明の積層体の信頼性の観点から、ダミー周辺配線部における金属細線の線幅は１〜１０００μｍであることが好ましく、更に好ましくは３〜５００μｍであり、単位格子の繰り返し間隔は５０〜１０００μｍ以下が好ましく、更に好ましくは５０〜６００μｍである。
【００２７】
本発明においてセンサー部１１、およびダミーセンサー部１２が有する網目状金属細線パターンは、複数の単位格子を網目状に配置した幾何学形状を有することがセンサーの感度、視認性（センサーの形状が見えにくい）等の観点から好ましい。単位格子の形状としては、例えば正三角形、二等辺三角形、直角三角形などの三角形、正方形、長方形、菱形、平行四辺形、台形などの四角形、六角形、八角形、十二角形、二十角形などのｎ角形、星形などを組み合わせた形状が挙げられ、またこれらの形状の単独の繰り返し、あるいは２種類以上の複数の形状の組み合わせが挙げられる。中でも単位格子の形状としては正方形もしくは菱形が好ましい。またボロノイ図形やドロネー図形、ペンローズタイル図形などに代表される不規則幾何学形状も好ましい網目状金属細線パターンの形状の一つである。
【００２８】
センサー部１１、およびダミーセンサー部１２を構成する金属細線の線幅は２０μｍ以下であることが視認性の観点から好ましく、更に好ましくは１〜１０μｍである。また単位格子の繰り返し間隔は５０〜６００μｍであることがセンサーの感度、視認性の観点から好ましく、更に好ましくは５０〜４００μｍ以下である。センサー部１１、およびダミーセンサー部１２の開口率は８５％以上であることが本発明の積層体の光透過性の観点から好ましく、８８〜９９％がより好ましい。
【００２９】
センサー部１１とダミーセンサー部１２との導通を断つため、センサー部１１とダミーセンサー部１２との境界に位置する単位格子は断線部を有することが好ましい。この断線部の長さとしては３０μｍ以下であることが視認性の観点から好ましく、３〜１５μｍであることがより好ましく、さらに好ましくは５〜１２μｍである。またダミーセンサー部１２の内部にも複数の断線部を設けることが、良好なセンサーの感度が得られる観点から好ましい。ダミーセンサー部の内部における断線部分の長さは３０μｍ以下であることが視認性の観点から好ましく、より好ましくは３〜１５μｍである。またダミーセンサー部１２は、センサー部１１の視認性を低下させる目的から、センサー部１１と同じ形状の単位格子からなることが好ましい。なお、ダミーセンサー部１２の単位格子が断線部を含む場合、センサー部の単位格子との形状比較において、該断線部の存在に伴う形状の変化は含めないものとする。断線部を設ける方法としては、単位格子を構成する金属細線に直交するように格子の一部に断線部を設けてもよいし、あるいは単位格子を構成する金属細線を斜めに断線させる断線部を設けてもよい。ダミーセンサー部１２の金属細線の線幅はセンサー部１１の金属細線と同じ線幅か、あるいはダミーセンサー部１２の断線部分の面積に相当する分だけ、太くすることが視認性の観点から好ましい。またセンサー部１１とダミーセンサー部１２の全光線透過率の差は０〜１％であることが視認性の観点から好ましい。
【００３０】
本発明において、周辺配線部１３および周辺配線部１３′を構成する周辺配線の線幅は５〜２００μｍであることが好ましく、更に好ましくは１０〜１００μｍである。周辺配線の長さは、タッチパネルの画面の大きさによって異なるが、一般的に１〜３０００ｍｍである。一方、周辺配線部１３および周辺配線部１３′における個々の周辺配線間の最短距離は５〜１５０μｍであることが好ましく、１０〜７０μｍであることがより好ましく、１０〜５０μｍであることが特に好ましい。周辺配線の線幅および周辺配線間の最短距離を調整することで、額縁部をより狭くすることが可能となる。アース配線１５の線幅は、周辺配線部１３および周辺配線部１３′を構成する周辺配線の線幅と同じか、もしくはそれより太い方が本発明のセンサーの耐ノイズ性の観点から好ましい。アース配線の長さは、タッチパネルの画面の大きさによって異なるが、一般的に５〜６０００ｍｍである。
【００３１】
本発明では、前述した図１に示したように、端子部１４および端子部１４′は、周辺配線部１３および周辺配線部１３′およびアース配線１５と接続される。該端子部１４および端子部１４′にＦＰＣ配線などをボンディングしてＩＣ回路に接続することで、電気信号をＩＣ回路に受け渡すことが可能となる。端子部１４および端子部１４′が有する複数の端子の形状には長方形、角丸長方形、円、楕円など公知の形状を用いることができる。
【００３２】
本発明において、光透過性導電材料が有する光透過性支持体としては、プラスチック、ガラス、ゴム、セラミックス等が好ましく用いられる。これら光透過性支持体は全光線透過率が６０％以上であるものが好ましい。プラスチックの中でも、フレキシブル性を有する樹脂フィルムは、取扱い性が優れている点で、好適に用いられる。光透過性支持体として使用される樹脂フィルムの具体例としては、ポリエチレンテレフタレート（ＰＥＴ）やポリエチレンナフタレート（ＰＥＮ）等のポリエステル樹脂、アクリル樹脂、エポキシ樹脂、フッ素樹脂、シリコーン樹脂、ポリカーボネート樹脂、ジアセテート樹脂、トリアセテート樹脂、ポリアリレート樹脂、ポリ塩化ビニル、ポリスルフォン樹脂、ポリエーテルスルフォン樹脂、ポリイミド樹脂、ポリアミド樹脂、ポリオレフィン樹脂、環状ポリオレフィン樹脂等が挙げられる。また樹脂フィルムの厚さは２５〜３００μｍであることが好ましい。また該光透過性支持体は、易接着層、ハードコート層、反射防止層、粘着層、防眩層等公知の層を有していてもよい。
【００３３】
また、本発明の積層体を構成する光透過性導電材料は、センサー部、ダミーセンサー部等を有する側の面、あるいはその反対側の面に、ハードコート層、反射防止層、防眩層など公知の層を有することができる。
【００３４】
次に本発明の積層体を構成する光透過性機能材料について詳述する。本発明を構成する光透過性機能材料としては、前述の光透過性導電材料や、化学強化ガラス、ソーダガラス、石英ガラス、無アルカリガラス等のガラス、ポリエチレンテレフタレート等の各種光透過性樹脂からなるフィルム、および上記したガラスやフィルムの少なくとも一方の面にハードコート層、反射防止層、防眩層、偏光層等の公知の光透過性機能層を有する材料が例示できる。
【００３５】
次に、本発明の積層体を構成する粘着層について詳述する。本発明の積層体の光透過性の観点から、粘着層は全光線透過率が９０％以上であることが好ましく、特に好ましくは９５％以上である。同様の観点から、粘着層のヘイズは０〜３％が好ましく、特に好ましくは０〜２％である。粘着層の形成には公知の粘着性を有する物質を用いることができる。具体的には、天然ゴム系粘着剤、合成ゴム系粘着剤、アクリル系粘着剤、ウレタン系粘着剤、シリコーン系粘着剤等が例示できる。中でもアクリル系粘着剤は耐候性や透明性に優れることから、本発明の積層体の信頼性や光透過性の観点から特に好ましい。
【００３６】
粘着層の形成方法は限定されず、特開平９−２５１１５９号公報や特開２０１１−７４３０８号公報等に例示されているようなアクリル系粘着剤を使用した粘着テープを光透過性導電材料上に貼合する方法、特開２００９−４８２１４号公報、特開２０１０−２５７２０８号公報、特開２０１２−４６６５８号公報等に例示されているような硬化型樹脂を光透過性導電材料上に付与し硬化させる方法、等の方法が例示できる。上記した粘着テープ、硬化型樹脂はともに市販されており、前者では住友スリーエム（株）製高透明性接着剤転写テープ（８１７１ＣＬ／８１７２ＣＬ／８１４６−１／８１４６−２／８１４６−３／８１４６−４等）、日東電工（株）製光学用透明粘着シート（ＬＵＣＩＡＣＳ  ＣＳ９６２１Ｔ／ＣＳ９６２２Ｔ／ＣＳ３６２３等）、積水化学工業（株）製高透明両面テープ５４００シリーズ（５４０２／５４０５等）、リンテック（株）製光学粘着シートＭＯシリーズ（ＭＯ−Ｔ０１５、ＭＯ−３０１４等）等が例示でき、後者ではヘンケルジャパン（株）製紫外線硬化型光学透明接着剤Ｌｏｃｔｉｔｅ  ＬＯＣＡシリーズ（Ｌｏｃｔｉｔｅ３１９２、３１９３、３１９５、５１９２等）を例示でき、いずれも好ましく用いることができる。
【００３７】
粘着層の厚みは特に限定されないが、薄すぎると光透過性導電材料表面の凹凸へ追従しきれず気泡が入る場合があり、また厚すぎると本発明の積層体の光透過性が損なわれる場合がある。よって５〜２００μｍが好ましく、より好ましくは１０〜１７５μｍである。
【実施例】
【００３８】
以下、本発明に関し実施例を用いて詳細に説明するが、本発明はその要旨を超えない限り、以下の実施例に限定されるものではない。
【００３９】
＜光透過性導電材料Ａの作製＞
光透過性支持体として、厚み１００μｍのポリエチレンテレフタレートフィルムを用いた。なおこの光透過性支持体の全光線透過率は９１％であった。
【００４０】
次に下記組成の物理現像核層を光透過性支持体上に塗布、乾燥して物理現像核層を設けた。
【００４１】
＜硫化パラジウムゾルの調製＞
Ａ液    塩化パラジウム                                ５ｇ
塩酸                                        ４０ｍｌ
蒸留水                                  １０００ｍｌ
Ｂ液    硫化ソーダ                                ８．６ｇ
蒸留水                                  １０００ｍｌ
Ａ液とＢ液を撹拌しながら混合し、３０分後にイオン交換樹脂の充填されたカラムに通し硫化パラジウムゾルを得た。
【００４２】
＜物理現像核層組成／１ｍ２あたり＞
前記硫化パラジウムゾル                            ０．４ｍｇ
２質量％グリオキザール水溶液                      ０．２ｍｌ
界面活性剤（Ｓ−１）                                  ４ｍｇ
デナコールＥＸ−８３０                              ５０ｍｇ
（ナガセケムテックス（株）製ポリエチレングリコールジグリシジルエーテル）
１０質量％ＳＰ−２００水溶液                      ０．５ｍｇ
（（株）日本触媒製ポリエチレンイミン；平均分子量１０，０００）
【００４３】
【化１】
2017033369.tif 000003
【００４４】
続いて、光透過性支持体に近い方から順に下記組成の中間層、ハロゲン化銀乳剤層、および保護層を上記物理現像核液層の上に塗布、乾燥して、銀塩感光材料１を得た。ハロゲン化銀乳剤は、写真用ハロゲン化銀乳剤の一般的なダブルジェット混合法で製造した。このハロゲン化銀乳剤は、塩化銀９５モル％と臭化銀５モル％で、平均粒径が０．１５μｍになるように調製した。このようにして得られたハロゲン化銀乳剤を定法に従いチオ硫酸ナトリウムと塩化金酸を用い、金イオウ増感を施した。こうして得られたハロゲン化銀乳剤は銀１ｇあたり０．５ｇのゼラチンを含む。
【００４５】
＜中間層組成／１ｍ２あたり＞
ゼラチン                                          ０．５ｇ
界面活性剤（Ｓ−１）                                  ５ｍｇ
染料１                                                ５ｍｇ
【００４６】
【化２】
2017033369.tif 000004
【００４７】
＜ハロゲン化銀乳剤層組成／１ｍ２あたり＞
ゼラチン                                          ０．５ｇ
ハロゲン化銀乳剤                                  ３．０ｇ銀相当
１−フェニル−５−メルカプトテトラゾール              ３ｍｇ
界面活性剤（Ｓ−１）                                ２０ｍｇ
【００４８】
＜保護層組成／１ｍ２あたり＞
ゼラチン                                              １ｇ
不定形シリカマット剤（平均粒径３．５μｍ）          １０ｍｇ
界面活性剤（Ｓ−１）                                １０ｍｇ
【００４９】
このようにして得た銀塩感光材料１と、図１に示した図形からなるポジ型透過原稿１とを密着し、水銀灯を光源とする密着プリンターで４００ｎｍ以下の光をカットする樹脂フィルターを介して露光した。なお、ポジ型透過原稿１において、センサー部１１は線幅５μｍ、一辺３００μｍで狭い方の角度が６０°の菱形の単位格子からなる網目状細線パターンを有する。ダミーセンサー部１２は前記したセンサー部１１と同じ菱形の単位格子からなるが、菱形の辺の中央で長さ５μｍの断線部を有し、またセンサー部１１とダミーセンサー部１２との境界に位置する単位格子において、菱形の中央に長さ１０μｍの断線部を有している。なおセンサー部１１とダミーセンサー部１２との間の全光線透過率の差は０．０５％である。周辺配線部１３および周辺配線部１３′と、端子部１４および端子部１４′、およびアース配線１５は全てベタパターンにより構成されている。周辺配線部１３および周辺配線部１３′を構成する周辺配線の線幅は全て２０μｍであり、隣接する周辺配線間の最短距離は２０μｍである。またアース配線１５の線幅は３０μｍである。ダミー周辺配線部１６およびダミー周辺配線部１６′もベタパターンにより構成されており、ダミー周辺配線部１６およびダミー周辺配線部１６′の幅はいずれも６００μｍである。
【００５０】
その後、下記拡散転写現像液中に２０℃で６０秒間浸漬した後、続いてハロゲン化銀乳剤層、中間層、および保護層を４０℃の温水で水洗除去し、乾燥処理した。このようにして光透過性導電材料Ａを得た。共焦点顕微鏡（レーザーテック（株）製、オプテリクスＣ１３０）を用いた観察の結果、得られた光透過性導電材料Ａの線幅、線間隔はポジ型透過原稿１と同じであった。またセンサー部１１およびダミーセンサー部１２を構成する網目状金属細線パターンの厚み、および周辺配線部１３および周辺配線部１３′、端子部１４および端子部１４′、アース配線１５、ダミー周辺配線部１６およびダミー周辺配線部１６′の厚みを、同じく共焦点顕微鏡で調べたところ、いずれも０．１０μｍであった。
【００５１】
＜拡散転写現像液組成＞
水酸化カリウム                                      ２５ｇ
ハイドロキノン                                      １８ｇ
１−フェニル−３−ピラゾリドン                        ２ｇ
亜硫酸カリウム                                      ８０ｇ
Ｎ−メチルエタノールアミン                          １５ｇ
臭化カリウム                                      １．２ｇ
全量を水で１０００ｍｌ
ｐＨ＝１２．２に調整する。
【００５２】
＜光透過性導電材料Ｂの作製＞
銀塩感光材料１と、図４に示した図形からなるポジ型透過原稿２とを密着し、水銀灯を光源とする密着プリンターで４００ｎｍ以下の光をカットする樹脂フィルターを介して露光した。なお、ポジ型透過原稿２において、ダミー周辺配線部１６およびダミー周辺配線部１６′は線幅３０μｍ、繰り返し間隔３０μｍの線分が平行に並んだ細線パターンであり、平行に並ぶ線分をそのまま延長した線とアース配線１５との間で形成される角１８、および、平行に並ぶ線分をそのまま延長した線と周辺配線部１３を構成する周辺配線との間で形成される角１８′の角度はいずれも４５°であり、ダミー周辺配線部１６およびダミー周辺配線部１６′の幅はいずれも６００μｍである。ポジ型透過原稿２は、上記したダミー周辺配線部１６およびダミー周辺配線部１６′を設けた以外は全てポジ型透過原稿１と同じである。露光後、光透過性導電材料Ａと同様にして光透過性導電材料Ｂを得た。共焦点顕微鏡を用いた観察の結果、得られた光透過性導電材料Ｂの線幅、線間隔はポジ型透過原稿２と同じであった。またセンサー部１１およびダミーセンサー部１２を構成する網目状金属細線パターンの厚み、および周辺配線部１３および周辺配線部１３′を構成する周辺配線、端子部１４および端子部１４′アース配線１５、ダミー周辺配線部１６およびダミー周辺配線部１６′を構成する金属細線パターンの厚みを同じく共焦点顕微鏡で調べたところ、いずれも０．１０μｍであった。
【００５３】
＜光透過性導電材料Ｃの作製＞
銀塩感光材料１と、図６に示した図形からなるポジ型透過原稿３とを密着し、水銀灯を光源とする密着プリンターで４００ｎｍ以下の光をカットする樹脂フィルターを介して露光した。なお、ポジ型透過原稿３において、ダミー周辺配線部１６およびダミー周辺配線部１６′は線幅１０μｍ、一辺２００μｍの正方形の単位格子からなる網目状細線パターンを有し、ダミー周辺配線部１６およびダミー周辺配線部１６′の幅はいずれも６００μｍである。ポジ型透過原稿３は、上記したダミー周辺配線部１６およびダミー周辺配線部１６′を設けた以外は全てポジ型透過原稿１と同じである。露光後、光透過性導電材料Ａと同様にして光透過性導電材料Ｃを得た。共焦点顕微鏡を用いた観察の結果、得られた光透過性導電材料Ｃの線幅、線間隔はポジ型透過原稿３と同じであった。またセンサー部１１、ダミーセンサー部１２、ダミー周辺配線部１６およびダミー周辺配線部１６′を構成する網目状金属細線パターンの厚み、周辺配線部１３および周辺配線部１３′を構成する周辺配線、端子部１４および端子部１４′、アース配線１５の厚みを同じく共焦点顕微鏡で調べたところ、いずれも０．１０μｍであった。
【００５４】
＜光透過性導電材料Ｄの作製＞
銀塩感光材料１と、図７に示したポジ型透過原稿４とを密着し、水銀灯を光源とする密着プリンターで４００ｎｍ以下の光をカットする樹脂フィルターを介して露光した。なお、ポジ型透過原稿４はダミー周辺配線部１６およびダミー周辺配線部１６′を有さないこと以外は全てポジ型透過原稿１と同じである。露光後、光透過性導電材料Ａと同様にして光透過性導電材料Ｄを得た。共焦点顕微鏡を用いた観察の結果、得られた光透過性導電材料Ｄの線幅、線間隔はポジ型透過原稿４と同じであった。またセンサー部１１およびダミーセンサー部１２を構成する網目状金属細線パターンの厚み、周辺配線部１３および周辺配線部１３′を構成する周辺配線、端子部１４および端子部１４′、アース配線１５の厚みを同じく共焦点顕微鏡で調べたところ、いずれも０．１０μｍであった。
【００５５】
＜光透過性導電材料積層体１〜４の作製＞
リンテック（株）製光学粘着シート  ＭＯ−Ｔ０１５（粘着層厚み５０μｍ）を用意し、光透過性導電材料Ａのセンサー部１１、ダミーセンサー部１２、周辺配線部１３および周辺配線部１３′、ダミー周辺配線部１６およびダミー周辺配線部１６′を被覆する大きさに裁断し、光透過性導電材料Ａ上のセンサー部１１、ダミーセンサー部１２、周辺配線部１３、１３′、ダミー周辺配線部１６を被覆するように貼合して粘着層を形成し、さらに無アルカリガラス（コーニングジャパン（株）製イーグル２０００）を貼合して光透過性導電材料積層体１を得た。また上記した光透過性導電材料積層体１の作製において、光透過性導電材料Ａに代わり、光透過性導電材料Ｂ、あるいは光透過性導電材料Ｃを用いる以外は同様にして光透過性導電材料積層体２、および光透過性導電材料積層体３を得た。更に上記した光透過性導電材料積層体１の作製において、光透過性導電材料Ａに代わり、光透過性導電材料Ｄを用いる以外は同様にして光透過性導電材料積層体４を得た。なお、光透過性導電材料積層体１〜３が有する粘着層の外縁と、ダミー周辺配線部１６またはダミー周辺配線部１６′の外縁との最短距離を共焦点顕微鏡で調べたところ、いずれも２０μｍであった。また光透過性導電材料積層体１〜４の断面を共焦点顕微鏡で観察したところ、粘着層の厚みは５０μｍであった。
【００５６】
＜光透過性導電材料積層体５〜９の作製＞
前記光学粘着シートを光透過性導電材料積層体１に貼合したものよりも小さく裁断し、それを光透過性導電材料Ａに貼合して粘着層を形成し、さらに無アルカリガラスを貼合し、光透過性導電材料積層体５を得た。以降、貼合する前記光学粘着シートを段階的に小さく裁断し、それぞれ光透過性導電材料Ａに貼合して粘着層を形成し、さらに無アルカリガラスを貼合し、光透過性導電材料積層体６〜９を得た。光透過性導電材料積層体５〜７の粘着層の外縁と、ダミー周辺配線部１６の外縁との最短距離を共焦点顕微鏡で調べたところ、それぞれ１５μｍ、１０μｍ、５μｍであった。光透過性導電材料積層体８の粘着層の外縁と、ダミー周辺配線部１６の外縁は完全に重なっており、最短距離は０μｍであった。光透過性導電材料積層体９では、ダミー周辺配線部１６が粘着層から一部露出していた。光透過性導電材料積層体５〜９の断面を共焦点顕微鏡で観察したところ、粘着層の厚みは５０μｍであった。
【００５７】
＜断線が生じた積層体数＞
上記した手順を繰り返し、光透過性導電材料積層体１〜９をそれぞれ３０枚用意した。全ての光透過性導電材料積層体の端子部１４および端子部１４′をマスキングテープにより一時的に封止したうえで、ＪＩＳ−Ｚ２３７１に準じ、スガ試験機（株）製塩水噴霧試験装置内に入れ、７２時間の中性塩水噴霧試験を実施した。試験に使用した塩化ナトリウム水溶液の塩化ナトリウム濃度は５０ｇ／Ｌ、試験時の水温は３５℃であった。試験後、マスキングテープを剥離し、端子部１４および端子部１４′のうち、それぞれ対応する端子間での導通を調べ、センサーおよび／または周辺配線にて断線が発生した光透過性導電材料積層体の枚数を調べた。この結果を表１に示す。
【００５８】
＜センサー部、ダミーセンサー部の変色＞
上記した中性塩水噴霧試験後の光透過性導電材料積層体１〜９の各３０枚のうち、任意に選んだ１枚について、共焦点顕微鏡を用いて、センサー部およびダミーセンサー部の網目状金属細線パターンの変色の有無を調べた。この結果を表１に示す。
【００５９】
＜センサー部およびダミーセンサー部以外の箇所の変色＞
上記した中性塩水噴霧試験後の光透過性導電材料積層体１〜９の各３０枚のうち、任意に選んだ１枚について、共焦点顕微鏡を用いて、ダミー周辺配線部、アース配線部、および周辺配線部の変色の有無を調べた。この結果を表１に示す。
【００６０】
【表１】
2017033369.tif 000005
【００６１】
表１の結果から、本発明の有効性が判る。
【符号の説明】
【００６２】
１  光透過性導電材料
２  光透過性支持体
１１  センサー部
１１ａ、１１ｂ、１１ｃ  センサー
１２  ダミーセンサー部
１２ａ、１２ｂ、１２ｃ  ダミーセンサー
１３、１３′  周辺配線部
１３ａ、１３ｂ、１３ｃ、１３′ａ、１３′ｂ、１３′ｃ  周辺配線
１４、１４′  端子部
１４ａ、１４ｂ、１４ｃ、１４′ａ、１４′ｂ、１４′ｃ  端子
１５  アース配線
１６  ダミー周辺配線部
１７  外縁
１８  角
【図１】
2017033369.tif 000006
【図２】
2017033369.tif 000007
【図３】
2017033369.tif 000008
【図４】
2017033369.tif 000009
【図５】
2017033369.tif 000010
【図６】
2017033369.tif 000011
【図７】
2017033369.tif 000012